(57)【要約】本発明は、哺乳類の皮膚に付着するためのヒドロゲル接着剤に関し、前記ヒドロゲル接着剤は特に優れた皮膚に対する適合性を示すと共に、過剰に湿った条件であっても優れた付着性及び痛みの伴わない取り外し特性を示す。このような接着剤は、１０〜６０重量％の架橋した親水性ポリマー、５〜８０重量％の水溶性の非イオン性湿潤剤、及び１０〜８５重量％の水を含む。前記親水性ポリマーが、３未満のｐＫａを有する１または２以上の強酸モノマーを１〜５０モル％と、３を超えるｐＫａを有する１または２以上の弱酸モノマーを５０〜９９モル％とを含み、前記強酸モノマーが主に塩の形態であり、前記弱酸モノマーの少なくとも５０モル％が酸の形態であり、少なくとも５モル％が塩の形態である。ヒドロゲル接着剤のｐＨは、３〜６、より好ましくは３〜５．５、最も好ましくは３．５〜５である。本発明はまた、前記接着剤を含むパーソナルケア製品、例えば使い捨て排泄物処理物品、使い捨て吸収性物品、及び人体に付着させるための様々な機能性物品を包含する。【特許請求の範囲】
【請求項１】
哺乳類の皮膚に付着させるためのヒドロゲル接着剤であって、１０重量％〜６０重量％の架橋した親水性ポリマーと、５重量％〜８０重量％の水溶性の非イオン性湿潤剤と、１０重量％〜８５重量％の水とを含み、
前記親水性ポリマーが、３未満のｐＫａを有する１または２以上の強酸モノマーを１モル％〜５０モル％と、３を超えるｐＫａを有する１または２以上の弱酸モノマーを５０モル％〜９９モル％とを含み、前記強酸モノマーが主に塩の形態であり、前記弱酸モノマーの少なくとも５０モル％が酸の形態であり、少なくとも５モル％が塩の形態であることを特徴とするヒドロゲル接着剤。
【請求項２】
ｐＨの範囲が３〜６、好ましくは３〜５．５、最も好ましくは３．５〜５の範囲である請求項１に記載のヒドロゲル接着剤。
【請求項３】
前記親水性ポリマーが、３未満のｐＫａを有する１または２以上の強酸モノマーを５モル％〜４５モル％、好ましくは８モル％〜３０モル％、並びに３を超えるｐＫａを有する１つ以上の弱酸モノマーを６０モル％〜９５モル％、好ましくは７０モル％〜９２モル％含むことを特徴とする請求項１または２に記載のヒドロゲル接着剤。
【請求項４】
前記弱酸モノマーは、６０モル％〜９０モル％が酸の形態であり、且つ１０モル％〜４０モル％が塩の形態であり、好ましくは６０モル％〜８０モル％が酸の形態であり、且つ２０モル％〜４０モル％が塩の形態であることを特徴とする請求項１〜３の何れか１項に記載のヒドロゲル接着剤。
【請求項５】
前記強酸モノマーが、２−アクリルアミド−２−メチルプロパンスルホン酸、（メタ）アクリル酸３−スルホプロピルエステル、（メタ）アクリル酸２−スルホエチルエステルから選択され、前記弱酸モノマーが、アクリル酸及びメタクリル酸から選択されることを特徴とする請求項１〜４の何れか１項に記載のヒドロゲル接着剤。
【請求項６】
前記強酸モノマーが２−アクリルアミド−２−メチルプロパンスルホン酸であり、前記弱酸モノマーがアクリル酸であることを特徴とする請求項１〜５の何れか１項に記載のヒドロゲル接着剤。
【請求項７】
前記水溶性の非イオン性湿潤剤が、多価アルコール類から選択され、好ましくはグリセロールであることを特徴とする請求項１〜６の何れか１項に記載のヒドロゲル接着剤。
【請求項８】
水分活性が０．３５〜０．９５、好ましくは０．４〜０．８５、より好ましくは０．４５〜０．７５の範囲である請求項１〜７の何れか１項に記載のヒドロゲル接着剤。
【請求項９】
温度２５℃における弾性率Ｇ’25と、温度２５℃における粘性率Ｇ’25とを有する請求項１〜８に記載のヒドロゲル接着剤であって、
ａ）Ｇ’25（１ｒａｄ／秒）が、４００Ｐａ〜２００００Ｐａ、好ましくは７００Ｐａ〜１５０００Ｐａ、より好ましくは１０００Ｐａ〜１００００Ｐａ、さらにより好ましくは２０００Ｐａ〜６０００Ｐａの範囲にあり、
ｂ）Ｇ’’25（１ｒａｄ／秒）が、１００Ｐａ〜１５０００Ｐａ、好ましくは１００Ｐａ〜１００００Ｐａ、より好ましくは３００Ｐａ〜５０００Ｐａ、さらにより好ましくは１０００Ｐａ〜４０００Ｐａの範囲にあり、
ｃ）Ｇ’25（１ｒａｄ／秒）に対するＧ’’25（１ｒａｄ／秒）の比が、０．１〜１、より好ましくは０．３〜０．７５、さらにより好ましくは０．３５〜０．６５の範囲にある、ように選択されることを特徴とするヒドロゲル接着剤。
【請求項１０】
接触角が少なくとも４０度、より好ましくは少なくとも６０度であることを特徴とする請求項１〜９に記載のヒドロゲル接着剤。
【請求項１１】
乾燥した皮膚上での剥離力が０．３Ｎ／ｃｍ〜４Ｎ／ｃｍ、好ましくは１〜３Ｎ／ｃｍであるか、またはＰＥＴ上での剥離力が０．２Ｎ／ｃｍ〜３．５Ｎ／ｃｍ、好ましくは０．３Ｎ／ｃｍ〜３．０Ｎ／ｃｍであることを特徴とする請求項１〜１０の何れか１項に記載のヒドロゲル接着剤。
【請求項１２】
袋を具備する使い捨てのヒト排泄物処理装置であって、前記袋が開口部と、前記開口部を囲むフランジを有し、前記フランジが装着者対向面及び衣類対向面を有し、前記装着者対向面が請求項１〜１１の何れか１項に記載のヒドロゲル接着剤を含むことを特徴とする排泄物処理装置。
【請求項１３】
装着者対向面及び衣類対向面を有する吸収性物品であって、前記装着者対向面が請求項１〜１１の何れか１項に記載のヒドロゲル接着剤を含む吸収性物品。
【請求項１４】
皮膚に付着させるための、化粧品輸送物品、医薬品輸送物品、装飾化粧品物品、洗浄性物品、保護物品、衣類、人工器官、冷湿布、温湿布、補聴器、装飾物品、ゴーグル、及びアイウェアから選択される機能性物品であって、前記物品が請求項１〜１１の何れか１項に記載のヒドロゲル接着剤を含むことを特徴とする機能性物品。
【発明の詳細な説明】
【技術分野】
【０００１】
本発明は、哺乳類の皮膚に付着可能で、過剰に湿った条件であっても優れた付着性及び痛みの伴わない取り外し特性を示すと共に、皮膚のｐＨに対して非常に優れた適合性を示すヒドロゲル接着剤に関する。本発明はまた、本明細書のヒドロゲル接着剤を含有するパーソナルケア製品、例えば排泄物処理物品、吸収性物品、及びヒトが装着する種々の機能性物品に関する。
【背景技術】
【０００２】
吸収性物品及び排泄物処理物品のような消費者製品に使用されるヒドロゲル身体接着剤は、以前からＥＰ１０２５８２３及びＥＰ１０２５８６６にそれぞれ記載されているが、ヒドロゲル接着剤は、主として皮膚電極、経皮的薬剤輸送及び傷治療のような医学的用途の範囲で開示されている。ＥＰ１０２５８２３及びＥＰ１０２５８６６には、吸収性製品及びヒト排泄物処理製品のような消費者製品に求められる特定の要件が開示されており、それには確かな付着、痛みの伴わない取り外し、及び過剰の湿気が存在する場合の接着安定性が含まれる。ＰＣＴ国際公開公報ＷＯ００／４６３１９及びＷＯ００／４５８６４には、例えば、しっとりした皮膚及び油っぽい皮膚に対して向上した接着性を示す、生医学的な皮膚に使用するためのヒドロゲル接着剤が開示されている。
【発明の開示】
【発明が解決しようとする課題】
【０００３】
過剰に湿った条件でも優れた付着性及び痛みの伴わない取り外し特性を示すだけでなく、皮膚のｐＨに対して優れた適合性を示すヒドロゲル組成物を今般見出している。さらに、本発明の組成物は容易に入手可能なモノマーを使用するので、本発明の接着剤を、大規模に製造される消費者製品に用いることに特に適している。
【課題を解決するための手段】
【０００４】
本発明は、哺乳類の皮膚に付着させるためのヒドロゲル接着剤に関する。このようなヒドロゲル接着剤は、１０〜６０重量％の架橋した親水性ポリマーと、５〜８０重量％の水溶性の非イオン性湿潤剤と、及び１０〜８５重量％の水とを含む。
【０００５】
ヒドロゲル接着剤は、親水性ポリマーが、３未満のｐＫａを有する１または２以上の強酸モノマーを１〜５０モル％、好ましくは５〜４０モル％、最も好ましくは８〜３０モル％、及び３を超えるｐＫａを有する１または２以上の弱酸モノマーを５０〜９９モル％、好ましくは６０〜９５モル％、最も好ましくは７０〜９２モル％含むことを特徴とする。強酸モノマーは主に中和された（すなわち塩）形態であり、弱酸モノマーはその少なくとも５０モル％が酸の形態であり、好ましくはその少なくとも５モル％が中和された（すなわち塩）形態である。
ヒドロゲル接着剤のｐＨは、３〜６、より好ましくは３〜５．５、最も好ましくは３．５〜５の範囲である。
【０００６】
本発明はまた、本明細書のヒドロゲルを含むパーソナルケア製品に関する。
【発明を実施するための最良の形態】
【０００７】
本明細書のヒドロゲル接着剤は、以降記載されるような２種類のモノマーから製造される架橋した親水性ポリマーと、水溶性の非イオン性湿潤剤と水とを含む。モノマーの重合は、非イオン性湿潤剤及び水の存在下で行われるのが好ましく、架橋によりゲル形態ヒドロゲルとも呼ばれるポリマーの三次元マトリックスが形成される。
【０００８】
架橋していないポリマーは、次のように選択された繰り返し単位またはモノマーを含む：
強酸モノマー：
強酸モノマーは、そのｐＫａに関連して定義され、それは３未満でなければならない。ｐＫａは、当該技術分野で既知の方法に従って水溶液中にて酸の強塩基滴定によって測定する。この強酸モノマーは、好ましくは２−アクリルアミド−２−メチルプロパンスルホン酸、３−スルホプロピル（メタ）アクリレート、２−スルホエチル（メタ）アクリレート、ビニルスルホン酸、スチレンスルホン酸、アリルスルホン酸、ビニルトルエンスルホン酸、メタクリルスルホン酸などのようなオレフィン性不飽和脂肪族または芳香族スルホン酸類から成る群から選択される。特に好ましい強酸モノマーは、２−アクリルアミド−２−メチルプロパンスルホン酸、３−スルホプロピル（メタ）アクリレート、２−スルホエチル（メタ）アクリレートである。
【０００９】
弱酸モノマー：
弱酸モノマーは、そのｐＫａに関連して定義され、それは３を超えなければならない。このモノマーは、好ましくはアクリル酸、メタクリル酸（methacyclic acid）、マレイン酸、イタコン酸、クロトン酸、エタクリル酸、シトラコン酸、フマル酸、β−ステアリルアクリル酸などのようなオレフィン性不飽和カルボン酸類及びカルボン酸無水物類から成る群から選択される。特に好ましい弱酸モノマーは、アクリル酸及びメタクリル酸である。
このモノマーの特性に加えて、モノマーの各量及び中和形態は本ヒドロゲル組成物独自の特性を得るために殊に重要である。
【００１０】
中和された（すなわち塩）形態の強酸モノマーの濃度は、ヒドロゲル組成物の５０モル％を超えてはならず、組成物の１〜５０モル％、好ましくは５〜４０モル％、より好ましくは８〜３０モル％を構成しなければならないことが判っている。弱酸モノマーの濃度は、接着剤組成物の５０モル％以上でなければならない。弱酸モノマーは、組成物の５０〜９９モル％、好ましくは６０〜９５モル％、より好ましくは７０〜９２モル％を構成すべきである。強酸モノマー及び弱酸モノマーのそれぞれのモル％を計算する際、各種モノマーについてヒドロゲルの単位重量または単位体積あたりのモル量を計算し、強酸モノマー及び弱酸モノマーそれぞれ双方の総計を、全モノマーの総計で除する。次いでこのモル画分に１００を乗じてモル％を得る。
【００１１】
さらに、強酸モノマーはその塩の形態で主に（例えば、少なくとも約９９％）存在しなければならず、弱酸モノマーはその酸形態及びその塩形態の双方で存在しなければならず、この塩形態のものは前記弱酸モノマーの少なくとも約５モル％であり、酸形態のものは前記弱酸モノマーの少なくとも約５０モル％でなければならないことが判っている。好ましくは弱酸モノマーは、その６０〜９０モル％は酸の形態、１０〜４０モル％は塩の形態で存在し、さらにより好ましくは６０〜８０モル％は酸の形態、２０〜４０モル％は塩の形態で存在しなければならない。酸モノマーは、好適な塩基で中和され、好ましくは強塩基で中和される。中和された（すなわち塩）形態の弱酸モノマー及び強酸モノマーの対イオンは、好ましくはＮａ+、Ｋ+、アンモニウム、モノ／ジ／トリ／四級アンモニウムイオンのような一価陽イオンである。しかし、多価陽イオン（例えば、Ｃａ2+、Ａｌ3+、ポリアミン類及びそれらそれぞれの四級イオン）も使用できる。
【００１２】
このような微妙なバランスは、必要とされる付着力及び痛みの伴わない取り外し特性の達成に寄与し、過剰な湿気の存在下での接着レベル並びにヒドロゲル組成物のｐＨに直接影響する。
【００１３】
ｐＨ：
本明細書のヒドロゲル組成物のｐＨは、３〜６、より好ましくは３〜５．５、最も好ましくは３．５〜５．５の範囲であり、この値は哺乳類の皮膚のｐＨと完全に適合性である。
このｐＨの範囲は、本明細書のヒドロゲルの性能及び皮膚親和性に不利益な影響を与え得るいかなる追加的な緩衝剤も使用することなく、本明細書の組成物によって直接達成可能である。
【００１４】
ｐＨの測定条件は、以降試験方法の項に記載する。
【００１５】
接着特性：
本明細書のヒドロゲルは、乾燥した皮膚上での９０°剥離力が、好ましくは０．３〜４Ｎ／ｃｍ、より好ましくは１〜３Ｎ／ｃｍである。剥離力はまた、ポリエチレンテレフタレート（ＰＥＴ）上で１８０°にて測定することもできる。本明細書のヒドロゲルは、ＰＥＴ上での剥離力が、好ましくは０．２〜３．５Ｎ／ｃｍ、より好ましくは０．３〜３Ｎ／ｃｍである。皮膚及びＰＥＴ上での剥離力の測定方法は、以降試験方法の項において記載する。
【００１６】
さらに、本明細書のヒドロゲルは、湿った皮膚上、及び多湿用途においてまたは生理学的流体に直接晒される場合に見出されるような過剰な湿気が存在する場合に、特に優れた接着性能を示す。水を吸収した後の剥離力の測定方法は、以降開示する。
【００１７】
接触角：
理論に拘束されることを望まないが、ヒドロゲル表面の親水性が低下すると、特に皮膚のような疎水性表面におけるヒドロゲルの接着性が改善すると考えられている。ヒドロゲルの皮膚表面の隙間上及び隙間内への展延能は、ヒドロゲルの表面エネルギーが皮膚の表面エネルギーと近い場合に助長されると考えられている。ヒドロゲル表面の親水性を低下させることは、比較的高い値の貯蔵弾性率及び比較的低い値のｔａｎδ（以降記載する）を有する変形し難く流動し難いヒドロゲルにとって、ヒドロゲル接着剤を貼りなおし、及び／または使用後に剥がす場合に、ヒドロゲルの凝集性を改善し、表面（例えば皮膚）上に残る残留物を減らすのに所望されるレオロジー特性に特に重要であると考えられている。
【００１８】
ヒドロゲル表面の疎水性を増大させると、ヒドロゲルを多湿環境に晒す場合に水の吸収速度が低下し、そしてヒドロゲルが多湿環境でいくらかの水を吸収する場合及び／またはヒドロゲルが生理学的流体に直接接触する場合に、ヒドロゲルの接着特性を保持する能力が高まるとも考えられている。さらに、ヒドロゲル表面上の水滴の初期接触角はヒドロゲル表面の親水性の基準となり、接触角が大きくなるにつれて表面がより親水性でなく、より疎水性であるとも考えられている。
【００１９】
理論に拘束されることを望まないが、接触角を増大させるためには、本発明の部分的に中和された弱酸モノマーが、中和された形態の強酸モノマーと組み合わさる場合に特に有用であると考えられている。これらの弱酸モノマーは、ヒドロゲルバルク内の酸形態の弱酸モノマーから表面上の塩形態の弱酸モノマーにプロトンを移動させ、それによって表面の親水性を低下させる能力によって接触角の増大に寄与する。このような表面の親水性の低下は、ヒドロゲルバルクの親水性を付随して低下させる必要がなく、（例えば、塩形態の強酸モノマーのモル％を減少させ、及び／または高濃度の非イオン性モノマーを導入することによって）達成される。そのようにバルクの親水性が低下すると、皮膚に対する適合性、良好なｐＨを維持する能力、湿った皮膚に接着するための水吸収能のようなヒドロゲルの他の所望特性に不利益となり得る。
【００２０】
ヒドロゲル表面上に蒸留水の液滴をのせ、以降試験方法の項で記載される光学的方法及び計算方法を用いて表面に対する液滴の初期角を測定することにより、接触角を測定する。ヒドロゲルの接触角を決定する際に、この測定が、ヒドロゲル上に疎水性物質の表層が付着していることによって影響を受けないようにすることが重要である。このような表層は、例えばヒドロゲルの曝露面に適用されるシリコーン処理された離型紙からもたらされる場合がある。
【００２１】
本発明のヒドロゲルは、好ましくは少なくとも４０度、より好ましくは少なくとも５０度、さらにより好ましくは少なくとも６０度、さらにより好ましくは少なくとも７０度、最も好ましくは少なくとも９０度の接触角を有する。
【００２２】
湿潤剤：
三次元接着剤マトリックスはまた、好ましくは室温で流体である湿潤剤または湿潤剤混合物（本明細書において可塑剤と称される）を含む。湿潤剤は、モノマー及びポリマーが湿潤剤に可溶しまたは分散するように選択される。照射架橋を行う実施形態の場合、湿潤剤は、ポリマーの照射架橋プロセスを顕著に阻害しないように、照射架橋に適合性があることが望ましい。湿潤剤混合物の成分は、親水性及び水に混和性であるのが好ましい。
【００２３】
適切な湿潤剤としては、アルコール類、グリセロールやソルビトールなどの多価アルコール類、およびポリアルキレングリコールのモノ−またはジエーテル類などのグリコール類およびエーテルグリコール類、モノ−またはジエステルポリアルキレングリコール類、ポリエチレングリコール類（通常、最大約６００の分子量）、グリコレート類、グリセロール、ソルビタンエステル類、クエン酸および酒石酸のエステル類、イミダゾリン誘導の両性界面活性剤、ラクタム類、アミド類、ポリアミド類、第四級アンモニウム化合物類、エステル類、例えばフタラート類、アジペート類、ステアレート類、パルミテート類、セバケート類またはミリステート類など、モノ／ジ／トリグリセリド類を含むグリセロールエステル類、及びこれらの組み合わせが挙げられる。特に好ましいのは、多価アルコール類、ポリエチレングリコール（最大約６００の分子量）、グリセロール、ソルビトール及びこれらの混合物である。グリセロールが特に好ましい。湿潤剤は、ヒドロゲルの５〜８０重量％を構成する。
【００２４】
湿潤剤の重要な機能は、ヒドロゲルの水分活性を０．３５〜０．９５、好ましくは０．４〜０．８５、最も好ましくは０．４５〜０．７５に低下させることである。水分活性は、以降試験方法の項で記載される方法に従ってヒドロゲル上での平衡相対湿度を測定することにより決定される。
【００２５】
重合阻害物質、連鎖移動剤、塩、界面活性剤、可溶性または分散性ポリマー、緩衝液、防腐剤、酸化防止剤、色素、鉱物充填剤など、及びこれらの混合物のような当該技術分野で既知の他の一般的な添加剤も、それぞれ１０重量％までの量で接着剤組成物中に含まれていてもよい。
【００２６】
その他の好適なモノマーも、ポリマーの約１０モル％までの量で導入できる。これらのモノマーは、当業者に既知の非イオン性、双極性、または陽イオン性モノマーから選択できる。非イオン性モノマーの例としては、Ｎ，Ｎ−ジメチルアクリルアミド、アクリルアミド、Ｎ−イソプロピルアクリルアミド、ヒドロキシエチル（メタ）アクリレート、ヒドロキシプロピル（メタ）アクリレート、アルキル（メタ）アクリレート、Ｎ−ビニルピロリドンなどが挙げられる。陽イオン性モノマーの例としては、Ｎ，Ｎ−ジメチルアミノエチル（メタ）アクリレート、Ｎ，Ｎ−ジメチルアミノエチル（メタ）アクリルアミド、及びそれぞれの四級塩などが挙げられる。
【００２７】
本発明によれば接着剤のポリマー成分は、３次元マトックスを形成するために、物理的、化学的、またはイオン的に架橋され得る。物理的架橋とは、化学的な共有結合ではなく、例えば３次元マトリックスに高結晶性を有する領域、高ガラス転移温度を有する領域、または疎水性の相互作用を有する領域があるような物理的性質を示す架橋部を有するポリマーを指す。化学的架橋とは、化学結合によって架橋されたポリマーを指す。ＵＶ−、電子線−、γまたはマイクロ波照射のような照射技術によって、または例えばＵＶ、熱及び／または酸化還元重合開始剤を使用することによりジ／多官能性架橋剤と共にモノマーを共重合するこによってポリマーを化学的に架橋できる。
【００２８】
好適な多官能性モノマー架橋剤としては、様々なポリエチレングリコール（ＰＥＧ）分子量を有するポリエチレンオキシドジ（メタ）アクリレート、ＩＲＲ２８０（ＵＣＢケミカルから入手可能なポリエチレングリコールジアクリレート）、様々なエチレンオキシド分子量を有するトリメチロールプロパンエトキシレートトリ（メタ）アクリレート、ＩＲＲ２１０（アルコキシル化トリアクリレート；ＵＣＢケミカルから入手可能）、トリメチロールプロパン（trimethyolpropane）トリ（メタ）アクリレート、ジビニルベンゼン、ペンタエリスリトールトリアクリレート、ペンタエリスリトールトリアリルエーテル、トリアリルアミン、Ｎ，Ｎ−メチレン−ビス−アクリルアミド及び当該技術分野で既知のその他の多官能性モノマー架橋剤が挙げられる。好ましいモノマー架橋剤としては、多官能性ジアクリレート類及びトリアクリレート類が挙げられる。
【００２９】
本発明のモノマーは、好ましくはラジカル重合開始剤を用いて重合する。このようなラジカル重合開始剤は当該技術分野で周知であり、１種または２種以上の光開始剤、１種または２種以上の熱開始剤、或いは１種または２種以上の酸化還元開始剤であることができ、５重量％までの量、好ましくは０．０２重量％〜２重量％、より好ましくは０．０２重量％〜０．４重量％の量で存在することができる。光開始剤が好ましい。好適な光開始剤としては、タイプＩ−α−ヒドロキシ−ケトン類及びベンジルジメチル−ケタール類、例えば、イルガキュア（Irgacure）６５１（ジメトキシベンジルフェノン；チバ・スペシャルティ・ケミカルズ（Ciba Specialty Chemicals）から入手可能）が挙げられ、これはＵＶの周波数で照射すると重合を開始するベンゾイルラジカルが形成されると考えられている。特に好ましい光開始剤としては、２−ヒドロキシ−２−メチル−プロピオフェノン（商品名ダロキュア（Darocur）１１７３としてチバ・スペシャルティ・ケミカルズから入手可能）、１−ヒドロキシシクロヘキシルフェニルケトン（商品名イルガキュア１８４としてチバ・スペシャルティ・ケミカルズから入手可能）、及び４−（２−ヒドロキシエトキシ）フェニル−（２−ヒドロキシ−２−メチルプロピル）ケトン（商品名イルガキュア２９５９としてチバ・スペシャルティ・ケミカルズから入手可能）が挙げられる。好適な熱開始剤としては、過硫酸カリウム及びＶＡ０４４（ワコウ（Wako）から入手可能）が挙げられる。好適な酸化還元開始剤としては、過酸化水素、アスコルビン酸、過硫酸ナトリウム、及びアスコルビン酸の組み合わせが挙げられる。
【００３０】
エチレングリコールジグリシジルエーテルのようなポリマー官能基と反応可能な多官能性試薬、グリセロールのようなポリオール類、及び当該技術分野で既知のその他の多官能性試薬を使用することによって、重合後に化学的架橋を行うこともできる。
【００３１】
反対に荷電した基がイオン性の相互作用によって作用し合うイオン性架橋によって架橋の全てまたはその一部を行い得る。好適なイオン性架橋剤としては、Ａｌ+3及びＣａ+2のような多価陽イオンを含む当該技術分野で既知のもの、当該技術分野で既知のポリマー性ポリアミン類及びポリ四級アンモニウム化合物類を含むジ／ポリアミン類、ジ／ポリ−四級アンモニウム化合物類が挙げられる。
【００３２】
本発明に従う接着剤組成物の調製においては、通常成分を混合し、所期プレゲルの水性ベース流体配合物の形態として反応混合物を得て、次いでこれを上述のようなラジカル重合反応によってゲルに変換する。これは、例えば従来の熱開始剤及び／または光開始剤を用いるか、あるいはイオン化照射によって行われてもよい。光開始が好ましい方法であり、これは、適切な光開始剤を含むプレゲル反応混合物をシリコーン処理された離型紙またはその他の固体若しくは多孔性基材上に層状に展延または被覆した後ＵＶ光に晒すことによって通常適用する。２４０〜４２０ｎｍの範囲の波長での入射ＵＶ強度は、適切な時間に重合を完了するために十分な強度及び曝露時間（例えば、１０〜３０００ｍＷ／ｃｍ２）である。プロセスを促進するために、反応混合物をいくつかのＵＶ照射源に連続的に晒すのが好ましい場合が多い。処理は、一般に、正確に規定された順に混合し、及び熱処理または加工することを含むような制御された様式で行われる。
【００３３】
全ＵＶ照射時間は、９５％よりも高いモノマー変換率、好ましくは９９．９％を超えるモノマー変換率、さらにより好ましくは９９．９９％を超えるモノマー変換率を有するゲルが形成されるように好ましくは３００秒未満、より好ましくは６０秒未満、さらにより好ましくは１０秒未満であるべきである。当業者は、照射の程度が、反応混合物の厚み、モノマーの反応性及び濃度、光開始剤の濃度、湿潤剤の特性、並びに反応混合物が被覆されている基材及びＵＶ源の性質に依存することを理解するであろう。
【００３４】
これらの時間配分は、２００Ｗ／ｃｍで作動するＵＶ源としての高圧水銀アークランプに関するものである。基材表面に到達するＵＶのピーク強度は、ほぼ１０００ｍＷ／ｃｍ2である。所与のランプに関して、ＵＶ強度は作動出力及びＵＶ源からの反応混合物の距離の関数である。また、ハイパスＵＶフィルターを使用して非常に低波長であるＵＶ強度の曝露を最小限にすることもできる。
【００３５】
残存モノマーの存在を最小限にし、好ましくは排除するために、反応を確実に完了させることが重要である。これは、接着剤が適用される基材、紫外光の種類及び強度、並びに紫外光路の数のような多数の要因に依存する。
【００３６】
レオロジー：
接着剤の粘性は、特定の表面に迅速に付着し固着するための接着剤能力の指標を表すものと解釈され得る。弾性は、接着剤の「硬さ」の性質の指標として解釈され得る。その値はまた、良好な初期の付着に関しても重要である。それらの組み合わせは、取り外し時に必要とされる力の指標であると考えられる。弾性率と粘性率との間の関係は、取り外しエネルギーの一部が接着剤内で費消され、一部が実際の取り外しを誘引するために利用可能となる指標であると見なす。
【００３７】
初期および長期にわたり付着が確実で、容易に／痛みを伴わずに取り外すことのできる接着剤を提供するためには、弾性率と粘性率との間の関係と共にそれらの動的性質も重要である。理論に拘束されないが、皮膚に適用するヒドロゲルに関してＴ＝３７℃でのレオロジー特性は、その接着特性及び取り外し特性に最も関与すると考えられている。しかし、本発明のヒドロゲルについて、レオロジー特性は高感度であるとしても、２５〜３７℃の範囲の温度において適度な影響を受けるだけであることが判明している。そのため、本発明の目的のためには２５℃の温度でのレオロジー特性を特定するのが好都合である。接着剤は、Ｇ’25と略される温度２５℃での弾性率、Ｇ’’25と略される温度２５℃での粘性率、及びｔａｎδ25と称される２５℃でのＧ’’25／Ｇ’25の比を有する。
【００３８】
本発明に従う接着剤は、好ましくは次の条件を満たす；
Ｇ’25（１ｒａｄ／秒）は、４００Ｐａ〜２００００Ｐａ、より好ましくは７００Ｐａ〜１５０００Ｐａ、さらにより好ましくは１０００Ｐａ〜１００００Ｐａ、最も好ましくは２０００Ｐａ〜６０００Ｐａの範囲である。
【００３９】
Ｇ’’25（１ｒａｄ／秒）は、１００Ｐａ〜１５０００Ｐａ、より好ましくは１００Ｐａ〜１００００Ｐａ、さらにより好ましくは３００Ｐａ〜５０００Ｐａ、最も好ましくは１０００Ｐａ〜４０００Ｐａの範囲である。
【００４０】
さらにｔａｎδ25（１ｒａｄ／秒）は、好ましくは０．１〜１．０の範囲、より好ましくは０．３〜０．７５の範囲、さらにより好ましくは０．３５〜０．６５の範囲である。
【００４１】
上述のレオロジー条件が満たされるならば、接着剤は、（皮膚上に接着剤が残留するのを防ぐための）十分な凝集性のような、かかる接着剤の商業的使用に重要で、かつ当業者に明らかな条件も満たすであろう。上述の基準を満たす接着剤組成物は、使用中及び一般には物品を処分した後にも、ヒトまたは動物の皮膚へ使用するための一般的な安全基準をも満たすならば、物品用接着剤として使用できる。
適用時に透明または白色である接着剤組成物のような衛生上の外観基準が好ましい場合も多い。
【００４２】
通常物品の装着者対向面の少なくとも一部において接着剤が提供される層の、ミリメートル（ｍｍ）で測定される厚さ、すなわちキャリパーＣと、約１００ｒａｄ／秒における接着剤の粘性率Ｇ’’25との関係は、吸収性物品の装着者対向面の少なくとも一部に適用され、装着者の皮膚に前記物品を付着させるためのかかる接着剤を、装着者の皮膚から容易に且つ痛みを伴わず取り外す際の指標となることが判っている。
【００４３】
そのため本発明の接着剤は、粘性率Ｇ’’25（１００ｒａｄ／秒）及び厚みＣが、好ましくは次の経験式を満たし：
Ｇ”25≦［（７．００＋Ｃ）×３０００］Ｐａ
好ましくは次の経験式も満たすような厚みＣを有する層として提供されるのが好ましい。
Ｇ”25≦［（５．５０＋Ｃ）×１７００］Ｐａ
【００４４】
（パーソナルケア製品）
本発明の趣旨から、パーソナルケア製品とは、人の健康、良好な状態、快適性または心地よさに関連する機能を達成するために身体に接触または近接した状態でヒトが装着するように設計されている使い捨てまたは再利用可能な製品を意味する。
このような物品の第一の種類としては、尿、月経及び便の処理装置のような使い捨てヒト排泄物処理装置が挙げられる。
【００４５】
（使い捨て排泄物処理装置）
本明細書における尿、月経または便の処理装置は、装着者の泌尿生殖器領域及び／または肛門周囲領域に接着剤で付着させるための開口部及びこの開口部を囲むフランジを有する袋を備えている。当該技術分野において既知の便、月経、または尿の処理装置の何れも、本発明に従う接着剤を備えることができる。このような装置は、例えばＰＣＴ国際公開公報ＷＯ９９／０００８４及びＷＯ９９／０００８５に記載されている。
【００４６】
本明細書における尿、月経、または便の処理装置はまた、身体の人工的な開口部に付着させるように設計された装置、例えば造孔装置／結腸フェステル形成装置も含む。
このような物品に使用される袋は、尿、月経、及び排出便を包み込む可撓性容器である。
【００４７】
袋は、取り込んだいかなる物質も安全に収容するように設計され、通常は流体不透過性であるが通気性であってもよい。袋は、着座など通常の装着条件で袋に圧力がかかる時にも、使用時に破裂に耐える十分な強度に設計する。
【００４８】
袋は、吸収性材料を含有することができる。吸収性材料には、流体を吸収し保持できる、どのような吸収性材料も含むことができる。吸収性材料には、使い捨ておむつや、一般にエアフェルトと呼ばれる粉砕木材パルプなどの他の吸収性物品で主として使用される多様な流体吸収性材料を含むこともできる。
【００４９】
本発明に従うヒトの排泄物処理装置、特に尿／月経処理装置はまた、追加の獲得層を含んでいてもよい。獲得層は、通常、袋の内表面に固定されている。しかし、獲得層は、フランジに固定されてもよく、またはフランジと袋の内面との両方に固定されてもよい。獲得層は、好ましくは装着者の生殖器が吸収性材料と直接接触しないように配置されている。獲得層は、吸収性材料で吸収されるように、尿／月経が容易に通過できる流体透過性のものである。
【００５０】
袋は、開口部を有し、これによって排泄物が身体から受け取られたのち、袋の空洞に貯蔵される。開口部はフランジによって囲まれ、円形、長円形、ハート型のような任意の形状またはサイズで提供されてもよく、対称または非対称であってもよく、好ましくは開口部は、長手方向または横断方向の何れか、または両方向において長円形の形状を有し、例えば開口部の外形は、主軸のそれぞれが実質的に垂直である２つの楕円の形状である。
【００５１】
フランジは、衣類対向面と装着者対向面とを具備する。好ましい実施形態においては、２つの大きな実質的に平らな表面があるが、フランジはまた装着者の会陰または尾骨領域に合うように設計された突起部を具備していてもよい。
【００５２】
フランジは、柔らかく可撓性があって、順応性のある材料で作られ、フランジを肛門周囲領域に容易に配置できなければならない。典型的な材料としては、不織布材、織布、連続気泡型熱可塑性発泡体、独立気泡熱可塑性発泡体、連続気泡型発泡体と伸縮性不織布の複合体、およびフィルム類が挙げられる。ポリエチレンの独立気泡発泡体が有効であることが判っているが、連続気泡型ポリウレタン発泡体を使用するのがより好ましい。好ましくは、このような発泡体は、一般的な厚さ範囲０．１〜５．０ミリメートル及び坪量５〜２５０ｇ／ｍ2、より好ましくは５０ｇ／ｍ2を有する。他の熱可塑性発泡材料、またはそのような発泡体の記載した特性（すなわち、柔らかさ、柔軟性、伸長性、収縮性）を有する他の好適なプラスチックシート材料も使用することができる。
【００５３】
接着剤は、スロットコーティング、スパイラル、ビード適用または転写のような当該分野において既知の任意な手段によって、フランジの装着者対向面に適用され得る。通常、接着剤は、想定される最終用途に応じて、坪量２０ｇ／ｍ2〜２５００ｇ／ｍ2、より好ましくは５００ｇ／ｍ2〜２０００ｇ／ｍ2、最も好ましくは７００ｇ／ｍ2〜１５００ｇ／ｍ2で適用される。例えば、乳児用便処理装置の接着剤の量は、活動的な成人失禁患者用に設計した便処理装置の場合よりも少なくてよい。
【００５４】
（使い捨て吸収性製品）
本明細書におけるパーソナルケア物品の別の種類としては、おむつ、衛生ナプキン、パンティライナー、タンポン、発汗パッドのような使い捨て吸収性物品が挙げられる。吸収性物品は、当該技術分野において一般の任意の方法によって製造できる。装着者対向面、通常の吸収性物品の上部シート表面、への接着剤の適用は、接着剤適用に一般に使用する周知の技術の何れかによって提供され得るので当業者にとって重大な問題は生じないはずである。最も好ましくは接着剤が、ドットまたはその類似物のような、小さな一連の領域のあるパターンとして提供される。
【００５５】
本発明はユーザーの皮膚に直接適用される使い捨て吸収性物品において有利に使用することができる。物品は、通常、体液に対して吸収性を示し、汚れからユーザーの衣類を保護してユーザーを快適にすると共に、製造及び包装が容易である。使い捨て吸収性物品は、衛生ナプキンまたは月経用ナプキンに関連して以降記載されるが、おむつ、パンティライナー、成人用失禁物品、タンポン、または発汗パッドも使い捨て吸収性物品の用語に含まれる。
【００５６】
（他のパーソナルケア製品）
本発明では本明細書の接着剤を他のパーソナルケア製品に適用してもよい。接着剤は、例えば皮膚に接着する機能性物品の接着に利用してもよく、例えば、皮膚処理物質、クリーム、ローション、ホルモン、ビタミン、防臭剤、薬剤のような物質を皮膚に提供する化粧品または医薬品輸送物品；殺虫剤、吸入薬剤、香料のような皮膚から発散する物質を供給する化粧品または医薬品輸送物品；皮膚に必ずしも付着するわけではないが、皮膚に長時間残留する必要がある、装飾用化粧品（リップスティック、アイシャドウ、ステージメイキャップ）及び洗浄性物品（ハンドクリーナー、フェイスマスク、及び衛生多孔質クレンザー）のような機能性物品、がある。このような物品は、体液に関しては非吸収性であるのが好ましい。
【００５７】
接着剤は加えて皮膚に物品を付着させる用途があり、例えば生殖器、膝、または肘用の保護具または包帯のような保護物品；ブラジャー、外科用着、または洋服店での仮縫い時の衣類の一部のような衣服；鼻膏薬；胸部代替具やかつらのような人工装具；例えば打撲の痛みを和らげ、腫れを抑えるための冷湿布；例えばＰＣＴ国際公開公報ＷＯ９７／３６９６８及びＷＯ９７／４９３６１に開示されているような熱気泡を含む温湿布であって、米国特許第５７２８１４６号に開示されているような首用湿布、ＰＣＴ国際公開公報ＷＯ９７／０１３１１に例示されているような膝用湿布、及び米国特許第５７４１３１８号に例として開示されているような背中用湿布のように一時的及び慢性的な痛みを和らげる湿布；補聴器；保護用フェイスマスク（有害な物質の吸入を減少または防止するためのもの）；いびき防止貼付剤；宝石、イヤリング、服装、タトゥのような装飾物品；ゴーグルまたはその他のアイウェア、テープ、包帯、一般用途の包帯、傷治癒及び傷処理装置；ＥＣＧ、ＥＭＧ、ＥＥＧ、ＴＥＮＳ電気外科、除細動、ＥＭＳ及び顔／美容用途の電極のような生物医学的皮膚電極；及び患者カテーテル、管状リードワイヤー、ケーブルなどを取り付けるための固定製品及び／または装置がある。
【００５８】
（試験方法）
１．レオロジー
ヒドロゲルのレオロジーは、レオメトリックス（RHEOMETRICS）ＳＲ５０００またはその同等物のような好適な振動レオメーターを用いて２５℃にて測定される。ほぼ１ｍｍの厚みのサンプルを、直径２５ｍｍの２つの絶縁したパラレルプレート（Parallel Plates）間に置き、ペルティエシステム（Peltier system）またはその同等物を用いてほぼ２５℃の温度に制御する。応力または歪みモードの何れかにてヒドロゲルが線形弾性応答を示す範囲の歪みを適用して（例えば、約１０％までの歪み）、動的な周波数掃引（Dynamic Frequency Sweep）をヒドロゲル上で行い、０．１〜１００ｒａｄ／秒間の不連続な周波数値における測定値を得る。結果には、１．０及び１００ｒａｄ／秒の周波数値におけるＧ’、Ｇ’’及びｔａｎδを採用する。
【００５９】
２．乾燥した皮膚上での剥離力
乾燥した皮膚からヒドロゲルを取り外すための剥離力を、好適な張力テスター、例えば１０Ｎのロードセル及びインストロンアクセサリーモデルＡ５０Ｌ２Ｒ−１００のようなアンビル硬質プレートを備えたインストロンモデル６０２１を用いて測定する。サンプルを幅２５．４ｍｍ、長さ約１０〜２０ｃｍのストリップに切断する。ヒドロゲルよりも長い非伸縮性フィルムを、両面接着剤を用いてヒドロゲルサンプルの裏側（例えば基材側）に適用する。好適なフィルムは、エフェギジ（Effegidi S.p.A）（イタリア、コロルノ（Colorno）、４３０５２）から入手可能な厚み２３μのＰＥＴである。離型紙を有するサンプルについては、ヒドロゲルを前腕に適用する前に離型紙を取り外し、次いでそれを圧縮重りローラーを用いてならし、ヒドロゲルと皮膚との間に空気が溜まるのを防ぐ。ローラーは、直径が１３ｃｍ、幅が４．５ｃｍであり、５ｋｇの質量を有する。それを厚み０．５ｍｍのゴムで覆う。裏打ちフィルムの自由末端を張力テスターの上部クランプに取り付け、腕を下に置く。サンプルを９０度の角度にて１０００ｍｍ／分の速度で皮膚から剥離する。サンプル全体を剥離する間に得られた平均剥離値を、剥離値Ｎ／ｃｍとして示す。
【００６０】
３．ＰＥＴ上での剥離力
ＰＥＴからヒドロゲルを取り外す剥離力は、好適な張力テスター、例えば、１０Ｎのロードセル及びクロスヘッド運動の方向に沿った、スチールのような硬質下部プレートの取り付け具を備えたインストロンモデル６０２１を用いて測定する。新たに製造されたヒドロゲルを、測定前に密封アルミニウム袋または同様のものに少なくとも１２〜２４時間室温で保存する。少なくとも長さ１００ｍｍの欠陥のないサンプルをヒドロゲルサンプルから切断する。長さが少なくとも１３０ｍｍ、幅が２５．４ｍｍの一片の両面接着剤、例えば３Ｍイタリア（3M Italia S.p.A）（イタリア、セグレイト（Segrate）、Ｉ−２００９０）からのタイプ１５２４を、ヒドロゲル積層体の裏面に貼り付ける。ヒドロゲルをテープの外縁にそって切断する。第二のライナーをテープから取り外し、硬質ベースプレート上に貼り付ける。標準基材物質のストリップ、例えば厚み２３μでコロナ処理されていないＰＥＴを、約３００ｍｍ×４０ｍｍに切断する。好適な物質としては、エフェギジ（Effegidi S.p.A）（イタリア、コロルノ（Colorno）、ビア・プロビンエイト・パア・サッカ（Via Provinciale per Sacca）５５、Ｉ−４３０５２）からのカビレン−フォレックス（Cavilen-Forex）が挙げられる。離型ライナーをヒドロゲルから取り外すが、底面末端部は通常のテープで硬質プレートに固定されている。次いで標準基材を、ハンドローラを用いて前後一回ずつ１０００〜５０００ｍｍ／分の速度で接着剤本体上に適用する。ローラーは、直径が１３ｃｍ、幅が４．５ｃｍであり、５ｋｇの質量を有する。それを厚み０．５ｍｍのゴムで覆う。測定は、基材の適用の１０分以内に行われるのが好ましい。
【００６１】
標準基材の自由末端を１８０度の角度で後ろ向きに折り畳み、硬質プレートを張力テスターの下部クランプに留める。標準基材の自由末端を張力テスターの上部クランプに固定する。剥離テストを１０００ｍｍ／分の速度で行う。最初の２０ｍｍの剥離を無視し、残っている長さについての平均力をＮ／ｃｍ単位で剥離力として示す。
【００６２】
４．水吸収後の剥離力
ヒドロゲルの皮膚からの剥離力における水の取得効果を測定するために、乾燥した皮膚での剥離力試験方法の項で記載される測定に先立ち、予め測定しておいた重量パーセントの水をヒドロゲルから得るためにサンプルを前処理する。例えばターマークス（Termaks）モデルＰＨＤＯ−０２またはその同等物に重量の判っているヒドロゲルを３８℃、相対湿度８５％の環境室に配置し、必要な重量が得られるまで間隔を置いて計量することによって適度に水を取得する。より多量の水を取得するためには、重量の判っている水をヒドロゲル表面上に均一に分配し、それを吸収させてもよい。必要な重量の水を加え終えた時点で、サンプルを平衡化するために密封袋に少なくとも２４時間、好ましくは少なくとも４８時間保存し、既に記載されたように剥離力を測定する。
【００６３】
５．初期接触角
ヒドロゲルフィルム上の固定した水滴の接触角を、例えばクルス（Kruss）ＤＳＡ１０（若しくは同等物）用具を用いて測定する。約１０μＬ体積の精製水（ＨＰＬＣ等級または同等物）の液滴をヒドロゲル表面上にのせた直後、液滴の連続的な像を電子的に取り込み、専用ソフトウェア、例えばクルス液滴形状分析（Kruss Drop Shape Analyser）ソフトウェアによって最良の液滴形状に近似する。１秒あたり約２５フレームを最初の２〜３秒間記録する。液滴の安定化の前に得たフレームは破棄し、次いで接触角と時間との関係を時間＝Ｏにまで線形外挿によって推定してヒドロゲル上の水の「初期接触角」を得る；少なくとも３回、好ましくは少なくとも５回の測定の平均を採用する。
【００６４】
６．ｐＨ
ヒドロゲルのｐＨを、製造者の説明書通りに較正した、例えばメトラートレド（Mettler Toledo）から供給されるような電子ｐＨメーター、及び例えばインラボ（InLab）４２６タイプのようなフラットバルブ電極を用いて測定する。バルブをゲル表面に接触させ、数秒後、一旦ディスプレイ上の値が一定になってから記録する。電極を次の測定との間に蒸留水で濯ぐ。
【００６５】
７．水分活性（相対湿度）
相対湿度を、製造者の説明書通りに較正した電子湿度プローブ、例えばテスト・ＧｍｂＨ・アンド・カンパニー（Testo GmbH & Company）から供給されるテスト（Testo）６５０を用いて測定する。ヒドロゲルのサンプルを測定室内に配置し密封する。測定は好ましくはほぼ２５℃で行われる。相対湿度及び温度を用具に表示し、一定になったときに記録する。これは、通常約３０分間〜数時間である。水分活性は、相対湿度を１００で除したものである。
【００６６】
８．蒸気相の吸収
この測定は、０．８５未満の初期水分活性（本明細書に記載される方法を用いて測定した場合）を有するヒドロゲルサンプルに適用可能である。ほぼ１ｋｇ／ｍ2の坪量を有するヒドロゲルのサンプルを本測定に用いる。蒸気不透過性の裏打ち処理がされてない場合、蒸気不透過性裏打ち（例えば、ＰＥＴ）をヒドロゲルサンプルの裏面に取り付ける。湿度を±２％に、温度を±１℃に制御できる湿度及び温度が制御された室、例えば、ターマークス（Termaks）モデルＰＨＤＯ−０２またはその同等物）を８５％ＲＨ且つ３８℃に予め平衡化し、室内に予め配置された電子天秤上に、ヒドロゲルサンプルを配置して計量する。ヒドロゲルサンプルの初期重量を記録し、同様にサンプルの重量変化を時間の関数として記録する。サンプルの重量を少なくとも１６時間モニターするか、またはサンプル重量が平衡に達するまでモニターする。ヒドロゲルサンプルの重量から基材またはフィルムを合わせた重量を差し引いた後、記録したヒドロゲル重量増加及びヒドロゲル初期重量からヒドロゲルサンプルの重量増加率を計算する。ｇ／ｃｍ2単位の重量増加を次の関数に適合する：
Ｗ（ｔ）＝Ｗf＊（１−ｅｘｐ（−ｋaｔ））
式中、Ｗ（ｔ）はヒドロゲルの重量増加であり、Ｗfは平衡時のヒドロゲルの重量増加であり、ｋaは秒-1単位の速度定数であり、それは水蒸気吸収の速度論を表している。
【実施例１】
【００６７】
（実施例１）
ほぼ５２．４部の２−アクリルアミド−２−メチル−プロパンスルホン酸（ルブリゾール（Lubrizol）またはその同等物）を、ｐＨ調整としてのほぼ０．５部のホスフェート緩衝液（ＫＨ２ＰＯ４；アルドリッチ）及び早期重合を防止する阻害剤である、ほぼ１００ｐｐｍの４−メトキシ−フェノール（アルドリッチ）を含有するほぼ２７．３部の水溶液に添加することによって、２−アクリルアミド−２−メチル−１−プロパンスルホン酸−モノナトリウム塩（ＮａＡＭＰＳ）の約５８重量％水溶液を調製する。この混合物に、約２０．２部の５０％水酸化ナトリウム（ＮａＯＨ；アルドリッチ）を攪拌しながら除々に添加する。この添加の間は温度を３５℃未満に維持する。溶液のｐＨがほぼ５．０に増加するまでＮａＯＨを添加し続ける。最終溶液を周囲温度まで冷却する。
【００６８】
ほぼ２２．３部のＮａＡＭＰＳ溶液及びほぼ１９．２部のアクリル酸を、ほぼ１３．３部の蒸留水に添加する。この溶液に、ほぼ３０モル％のアクリル酸をアクリル酸ナトリウムに変換するのに十分であるほぼ６．４部の５０％ＮａＯＨ（アルドリッチ）を攪拌し且つ冷却しながら添加する。この添加の間は温度を３５℃未満に維持する。得られた溶液を周囲温度まで冷却した後、ほぼ３８．９部のグリセロール（アガー（Agrar））を攪拌しながら添加する。得られた溶液を光を遮断するように覆う。酸モノマーの中和によって生成する水を含むこの溶液の組成を表１に示す。
【００６９】
上述のモノマー溶液のアリコートを重合してヒドロゲルを形成する。重合の前に、ほぼ０．１５部の多官能性架橋剤ＩＲＲ２１０（ＵＣＢからのポリオキシエチレントリアクリレート架橋剤）及び０．２２８部のダロキュア（Darocur）１１７３（２−ヒドロキシ−２−メチル−プロピオフェノン；アルドリッチ）を、ほぼ１００部のモノマー溶液に添加し、少なくとも１５分間攪拌しながら分散及び／または溶解する。モノマー溶液の一画分を、１平方メートルあたりほぼ１．０キログラムの坪量でシリコーン処理された離型紙、例えば、ＣＯ．ＧＥ．ＳＩＬ「シルクラフト（Silkraft）−７０ｇ」（パラッゾ（Palazzo）上に延展するが、この離型紙は、溶液の延展を促進するために非常に薄いプルロニック６４００界面活性剤（ＢＡＳＦ）の層で拭き取られて表面処理されている。取り扱いを目的として、離型紙を直径８．５ｃｍのポリスチレンペトリ皿の内部に予め配置する。第二のモノマー溶液画分を用いて、１平方メートルあたり約１．０キログラムの坪量で、薄い多孔性の不織布基材（繊維ウェブ３３；コロリンド（Corolind）ＰＥ；３３ｇ／ｍ2）上を被覆する。この不織布は、３Ｍ１５２４の両面接着剤で不織布に取り付けられたＰＥＴフィルム（カビレン−フォレックス（Cavilen-Forex）；２３μｍ）で裏打ちされている。この不織布を好適な容器、例えば１２ｃｍ×１２ｃｍのポリスチレンペトリ皿の中に予め配置する。溶液を不織布表面に滴下し、次いで容器を左右に静かに傾けることによって延展する。ＩＳＴ２００オゾンフリーのアークランプを備えたＩＳＴモデル番号Ｍ２０−１（２）−ＴＲ−ＳＬＣのＵＶポリマー反応器（スペクトルタイプ：ＣＫＩＩ−ＯＦ）を用いて重合を行う。ほぼ３１０ｎＭの周波数をカットするハイパスＵＶフィルター（ベダムフパージ−テクニーク（Bedamfpurgs-technik）からのＵＶフィルターボロフロート（Borofloat）Ｔ３２０）を、ランプとサンプルとの間に配置し、低周波数ＵＶ照射を濾波する。ランプからほぼ１３ｃｍ下方に配置され、速度を変更可能なベルト上にてランプの下を通過させながらモノマー被覆された基材を照射する。ベルトの速度を、ほぼ５メートル／分に設定する。ランプのピーク出力を、ＵＭＤ−１パワーメーター（エタ・プラス・エレクトロニック（Eta Plus Electronic））を用いて測定し、ランプの出力強度を、サンプル上のＵＶ出力の入射ピークがほぼ１０００ミリワット／ｃｍ2となるように調節する。サンプルを連続して１２回、ランプの下を通過させてモノマー溶液を重合し、それを軟質な接着剤ヒドロゲルに変換する。上述手順を繰り返し、各種の基材上のヒドロゲルサンプルをいくつか得る。
【００７０】
得られたヒドロゲルを上述の試験方法に従って分析する。離型紙上で重合されたサンプルから、直径２５ｍｍの穴あけ機を用いてレオロジー特性の測定のためにヒドロゲルの円形サンプルを得る。値は、離型紙上で別々に重合されたヒドロゲルサンプルから打ち抜かれた少なくとも３つのサンプルの平均値である。サンプルの平均厚みは、レオロジー測定のために使用されるプレート間の間隙から得られる。１０〜１２ｃｍ×２．５４ｃｍのいくつかのストリップを、不織布基材上に形成された１または２以上のヒドロゲルサンプルから切断する。このストリップを使用してＰＥＴから、及び皮膚からの接着剤剥離力を測定する。試験の結果（少なくとも３回の測定の平均）を表２に要約する。熟練採点者によるヒドロゲルサンプルの評価は、本実施例のヒドロゲルが良好な粘着性を有し、皮膚上の残留物が最小限であることを示している。
【００７１】
ヒドロゲル表面上の水の初期接触角を、試験方法の項に記載した手順を用いて不織布基材上で重合されたヒドロゲルサンプルについて測定した。
ヒドロゲルの水分活性、ｐＨ及びｋaに関する値を、試験方法の項で記載した手順を用いて測定した。結果を表２に示す。
表２の結果から判るように、アクリル酸を３０％中和すると、皮膚への付着に関して優れた剥離力、高い接触角、及び皮膚に極めて適合性がある３〜６の範囲のｐＨが得られる。
【００７２】
（比較例２）
アクリル酸モノマーのモル画分を増やし、荷電したモノマーのモル画分を酸形態のアクリル酸を保持することによって減少させることを除き、実施例１に記載の一般方法に従う。ほぼ５８重量％のＮａＡＭＰＳ溶液ほぼ２５．１部とアクリル酸ほぼ２１．６部とを、ほぼ１５．８部の蒸留水に添加する。この溶液にほぼ３７．６部のグリセロールを添加する。得られた溶液をほぼ１５分間攪拌し、それを遮光するために覆う。この溶液の組成も表１に示す。重合の前に、ほぼ０．２２８部のダロキュア（Darocur）１１７３とほぼ０．１７１部のＩＲＲ−２１０を、モノマー溶液１００部に付き添加し、少なくとも１５分間攪拌して完全に分散／溶解する。
【００７３】
この溶液のアリコートを重合して、軟質の接着剤ヒドロゲルを得る。得られたヒドロゲルを実施例１に記載されるように分析する。結果を表２に要約する。
表２の結果から明らかなように、アクリル酸の中和を０％に減少させると、これは本発明の組成の範囲外となるが、ヒドロゲルのｐＨが３．０未満に低下する。
【００７４】
【表１】
2004530008.tif 000002
【００７５】
【表２】
2004530008.tif 000003
【国際公開パンフレット】
2004530008.tif 000004
2004530008.tif 000005
2004530008.tif 000006
2004530008.tif 000007
2004530008.tif 000008
2004530008.tif 000009
2004530008.tif 000010
2004530008.tif 000011
2004530008.tif 000012
2004530008.tif 000013
2004530008.tif 000014
2004530008.tif 000015
2004530008.tif 000016
2004530008.tif 000017
2004530008.tif 000018
2004530008.tif 000019
2004530008.tif 000020
2004530008.tif 000021
2004530008.tif 000022
2004530008.tif 000023
2004530008.tif 000024
2004530008.tif 000025
2004530008.tif 000026
2004530008.tif 000027
2004530008.tif 000028
2004530008.tif 000029
2004530008.tif 000030
2004530008.tif 000031
【国際調査報告】
2004530008.tif 000032
2004530008.tif 000033
2004530008.tif 000034
2004530008.tif 000035